"下記化学式1で表される錯化合物。[化学式1][前記化学式1中、Mは、3価コバルトまたは3価クロムであり、Aは、酸素または硫黄原子であり、Qは、二つの窒素原子を連結するジラジカルであり、R1及びR2は、互いに独立して、第一級C1-C20アルキルであり、R3~R10は、互いに独立して、水素;ハロゲンC1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキルC1-C20アルコキシC6-C30アリールオキシ;ホルミルC1-C20アルキルカルボニルC6-C20アリールカルボニル;またはヒドロカルビルで置換された14族金属のメタロイドラジカルであり、前記R1~R10のうち2個が互いに連結して環を形成してもよく、前記R3~R10のうち少なくとも3個以上は、下記化学式a、化学式b及び化学式cからなる群から選択されるプロトングループであり、Zは、窒素またはリンであり、R11、R12、R13、R21、R22、R23、R24及びR25は、互いに独立して、C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R11、R12及びR13のうち2個またはR21、R22、R23、R24及びR25のうち2個が互いに連結して環を形成してもよく、R31、R32及びR33は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R31、R32及びR33のうち2個は互いに連結して環を形成してもよく、X ́は、酸素、硫黄またはN-Rここで、RはC1-C20アルキルであり、aは、R3~R10が含むプロトングループの数1であり、bは、1以上の整数であり、硝酸または酢酸アニオンは、Mに配位してもよい。]Qは、C6~C30アリーレン、C1~C20アルキレン、C2~C20アルケニレン、C2~C20アルキニレンまたはC3~C20シクルロアルキレンである請求項1に記載の錯化合物。Mは、3価コバルトであり、Aは、酸素であり、Qは、トランス-1,2-シクロヘキシレン、フェニレンまたはエチレンであり、R1とR2は、互いに独立して、メチルまたはエチルであり、R3~R10は、互いに独立して、水素または-[YR413-mCR42R43nNR44R45R46m]であり、Yは、CまたはSiであり、R41、R42、R43、R44、R45及びR46は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R44、R45及びR46のうち2個は互いに連結して環を形成してもよく、mは、1~3の整数であり、nは1~20の整数であり、但し、mが1である場合、R3~R10のうち少なくとも3個以上は-[YR413-mCR42R43nNR44R45R46m]であり、mが2である場合、R3~R10のうち少なくとも2個以上は-[YR413-mCR42R43nNR44R45R46m]であり、mが3である場合、R3~R10のうち1個以上は-[YR413-mCR42R43nNR44R45R46m]であることを特徴とする請求項2に記載の錯化合物。下記化学式2で表される請求項3に記載の錯化合物。[化学式2][前記化学式2中、R51及びR52は、互いに独立して、メチルまたはエチルであり、R53及びR54は、互いに独立して、水素またはメチルであり、Qは、トランス-1,2-シクロヘキシレン、フェニレンまたはエチレンであり、nは、1~20の整数であり、硝酸アニオンと酢酸アニオンは、コバルトに配位してもよい。]R51、R52、R53及びR54がメチルであり、nが3であり、Qはトランス-1,2-シクロヘキシレンである請求項4に記載の錯化合物。請求項1~5の何れか一項に記載の錯化合物を触媒として用いて、エポキシド化合物及び二酸化炭素を共重合させる段階を含むポリカーボネートの製造方法。エポキシド化合物は、ハロゲン、C1-C20アルキルオキシ、C6-C20アリールオキシまたはC6-C20アルC1-C20アルキルaralkylオキシで置換または非置換のC2-C20アルキレンオキシド;ハロゲン、C1-C20アルキルオキシ、C6-C20アリールオキシまたはC6-C20アルC1-C20アルキルaralkylオキシで置換または非置換のC4-C20シクロアルキレンオキシド;及びハロゲン、C1-C20アルキルオキシ、C6-C20アリールオキシ、C6-C20アルC1-C20アルキルaralkylオキシまたはC1-C20アルキルで置換または非置換のC8-C20スチレンオキシドからなる群から選択される一つ以上であることを特徴とする請求項6に記載のポリカーボネートの製造方法。下記化学式3の錯化合物を触媒として用いて、ハロゲン、C1-C20アルキルオキシ、C6-C20アリールオキシまたはC6-C20アルC1-C20アルキルaralkylオキシで置換または非置換のC2-C20アルキレンオキシド;ハロゲン、C1-C20アルキルオキシ、C6-C20アリールオキシまたはC6-C20アルC1-C20アルキルaralkylオキシで置換または非置換のC4-C20シクロアルキレンオキシド;及び、ハロゲン、C1-C20アルキルオキシ、C6-C20アリールオキシ、C6-C20アルC1-C20アルキルaralkylオキシまたはC1-C20アルキルで置換または非置換のC8-C20スチレンオキシドからなる群から選択される一つ以上のエポキシド化合物及び二酸化炭素を共重合してポリカーボネートを製造する段階と、前記製造された共重合体と触媒が溶解されている溶液を、この溶液に溶解されない固体状の無機物質、ポリマー物質またはその混合物と接触して前記固体状の無機物質またはポリマー物質と触媒の複合体を形成することにより、共重合体と触媒とを分離する段階と、を含むポリカーボネートの製造方法。[化学式3][前記式中、Mは、3価コバルトまたは3価クロムであり、Aは、酸素または硫黄であり、Qは、二つの窒素原子を連結するジラジカルであり、R1~R10は、互いに独立して、水素;ハロゲンC1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキルC1-C20アルコキシC6-C30アリールオキシ;ホルミルC1-C20アルキルカルボニルC6-C20アリールカルボニル;またはヒドロカルビルで置換された14族金属のメタロイドラジカルであり、前記R1~R10のうち2個が互いに連結して環を形成してもよく、前記R3~R10のうち少なくとも1個以上は、下記化学式a、化学式b及び化学式cからなる群から選択されるプロトングループであり、Zは、窒素またはリンであり、R11、R12、R13、R21、R22、R23、R24及びR25は、互いに独立して、C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R11、R12及びR13のうち2個またはR21、R22、R23、R24及びR25のうち2個が互いに連結して環を形成してもよく、R31、R32及びR33は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R31、R32及びR33のうち2個は互いに連結して環を形成してもよく、X ́は、酸素、硫黄またはN-Rここで、RはC1-C20アルキルであり、aは、R3~R10が含むプロトングループの数1であり、bは、1以上の整数であり、硝酸または酢酸アニオンはMに配位してもよい。]固体状の無機物質は、表面改質されたり表面改質されていないシリカまたはアルミナであり、固体状のポリマー物質がアルコキシアニオンによって脱プロトン反応が生じ得る作用基を有しているポリマー物質であることを特徴とする請求項8に記載のポリカーボネートの製造方法。アルコキシアニオンによって脱プロトン反応が生じ得る作用基は、スルホン酸基、カルボン酸基、フェノール基またはアルコール基であることを特徴とする請求項9に記載のポリカーボネートの製造方法。下記化学式3の錯化合物を触媒として用いて、ハロゲンまたはC1-C20アルコキシで置換または非置換のC2-C20アルキレンオキシド;ハロゲンまたはC1-C20アルコキシで置換または非置換のC4-C20シクロアルキレンオキシドと、ハロゲン、C1-C20アルコキシまたはC1-C20アルキルで置換または非置換のC8-C20スチレンオキシドからなる群から選択される一つ以上のエポキシド化合物及び二酸化炭素を共重合してポリカーボネートを製造する段階と、前記製造された共重合体と触媒が溶解されている溶液をこの溶液に溶解されない固体状の無機物質、ポリマー物質またはその混合物と接触して前記固体状の無機物質または高分子物質と触媒の複合体を形成することにより、共重合体と触媒とを分離する段階と、前記固体状の無機物質またはポリマー物質と触媒の複合体を溶解できない媒質中で、前記固体状の無機物質またはポリマー物質と触媒の複合体を硝酸または硝酸塩で処理して、触媒または触媒の前駆体が前記媒質から溶解されるようにすることで、触媒及び触媒前駆体を分離回収する段階と、を含む共重合体と触媒が溶解されている溶液から触媒及び触媒前駆体を分離回収する方法。[化学式3][前記式中、Mは、3価コバルトまたは3価クロムであり、Aは、酸素または硫黄であり、Qは、二つの窒素原子を連結するジラジカルであり、R1~R10は、互いに独立して、水素;ハロゲンC1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキルC1-C20アルコキシC6-C30アリールオキシ;ホルミルC1-C20アルキルカルボニルC6-C20アリールカルボニル;またはヒドロカルビルで置換された14族金属のメタロイドラジカルであり、前記R1~R10のうち2個が互いに連結して環を形成してもよく、前記R3~R10のうち少なくとも1個以上は、下記化学式a、化学式b及び化学式cからなる群から選択されるプロトングループであり、Zは、窒素またはリンであり、R11、R12、R13、R21、R22、R23、R24及びR25は、互いに独立して、C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R11、R12及びR13のうち2個またはR21、R22、R23、R24及びR25のうち2個が互いに連結して環を形成してもよく、R31、R32及びR33は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R31、R32及びR33のうち2個は互いに連結して環を形成してもよく、X ́は、酸素、硫黄またはN-Rここで、RはC1-C20アルキルであり、aは、R3~R10が含むプロトングループの数1であり、bは、1以上の整数であり、硝酸または酢酸アニオンはMに配位してもよい。]請求項1に記載の化学式1で表される錯化合物の製造方法は、下記化学式4の化合物を化学式4が含むハロゲンアニオン当量の硝酸銀AgNO3または硝酸銀AgNO3と酢酸銀AgOCOCH3の混合物と反応させて化学式5の化合物を製造する段階と、酢酸コバルトIIまたは酢酸クロムIIと化学式5の化合物を酸素存在下で反応させて化学式1の錯化合物を製造する段階と、を含むことを特徴とする製造方法。[化学式1][化学式4][化学式5][前記化学式1、4及び5中、Mは、3価コバルトまたは3価クロムであり、Aは、酸素または硫黄原子であり、Qは、二つの窒素原子を連結するジラジカルであり、X-は、ハロゲンアニオンであり、R1及びR2は、互いに独立して、第一級C1-C20アルキルであり、R3~R10は、互いに独立して、水素;ハロゲンC1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキルC1-C20アルコキシC6-C30アリールオキシ;ホルミルC1-C20アルキルカルボニルC6-C20アリールカルボニル;またはヒドロカルビルで置換された14族金属のメタロイドラジカルであり、前記R1~R10のうち2個が互いに連結して環を形成してもよく、前記R3~R10のうち少なくとも3個以上は、下記化学式a、化学式b及び化学式cからなる群から選択されるプロトングループであり、Zは、窒素またはリンであり、R11、R12、R13、R21、R22、R23、R24及びR25は、互いに独立して、C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R11、R12及びR13のうち2個またはR21、R22、R23、R24及びR25のうち2個が互いに連結して環を形成してもよく、R31、R32及びR33は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R31、R32及びR33のうち2個は互いに連結して環を形成してもよく、X ́は、酸素、硫黄またはN-RここでRはC1-C20アルキルであり、aは、R3~R10が含むプロトングループの数1であり、bは、1以上の整数であり、硝酸または酢酸アニオンはMに配位してもよい。]Mは、3価コバルトあり;Aは、酸素であり、Qは、トランス-1,2-シクロヘキシレン、フェニレンまたはエチレンであり、R1とR2は、互いに独立して、メチルまたはエチルであり、R3~R10は、互いに独立して、水素または-[YR413-mCR42R43nNR44R45R46m]であり、Yは、CまたはSiであり、R41、R42、R43、R44、R45及びR46は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R44、R45及びR46のうち2個は互いに連結して環を形成してもよく、mは、1~3の整数であり、nは、1~20の整数であり、但し、mが1である場合、R3~R10のうち少なくとも3個以上は-[YR413-mCR42R43nNR44R45R46m]であり、mが2である場合、R3~R10のうち少なくとも2個以上は-[YR413-mCR42R43nNR44R45R46m]であり、mが3である場合、R3~R10のうち1個以上は-[YR413-mCR42R43nNR44R45R46m]であることを特徴とする請求項12に記載の製造方法。下記化学式6の化合物を4当量の硝酸銀AgNO3と反応させて化学式7の化合物を製造する段階と、酢酸コバルトIIと化学式7の化合物を酸素存在下で反応させて下記化学式2の化合物を製造する段階と、を含む請求項13に記載の製造方法。[化学式2][化学式6][化学式7][前記化学式2、6及び7中、X-は、ハロゲンアニオンであり、R51及びR52は、互いに独立して、メチルまたはエチルであり、R53及びR54は、互いに独立して、水素またはメチルであり、Qは、トランス-1,2-シクロヘキシレン、フェニレンまたはエチレンであり、nは、1~20の整数であり、硝酸アニオンと酢酸アニオンは、コバルトに配位してもよい。]R51、R52、R53及びR54がメチルであり、nが3であり、Qは、トランス-1,2-シクロヘキシレンである請求項14に記載の製造方法。前記のような問題点を解決するために鋭意研究を行ったところ、本発明者は、2,4-ジニトロフェノレートの代わりに硝酸アニオンと酢酸アニオンを導入することにより、前記構造1の触媒が有している1と2の問題を解決することができることを見い出した。また、硝酸アニオンと酢酸アニオンが導入された触媒を合成する際に、AgBF4ではなく、AgNO3またはAgOAcを用いることにより、コストが相当下がり、大量に製造及び購入することができる。さらに、酸素のないエタノールを使用する必要がなく、ナトリウム2,4-ジニトロフェノレートを使用しないため、NaH及び無水THFが不要であり、前記構造1の触媒が有している3の問題を解決することができる。また、触媒回収段階で従来用いられた非反応性塩であるNaBF4の代わりにコストが相対的にかなり低い硝酸または硝酸塩を使用することにより、前記構造1の触媒が有している4の問題を解決することができる。従って、本発明の第一の目的は、硝酸アニオンの第四級アンモニウム塩を3個以上含むサレンSalen型配位子、前記配位子から製造された3価の金属錯体化合物及びその製造方法を提供することにある。本発明の第二の目的は、前記錯化合物を触媒として用いてエポキシド化合物と二酸化炭素とを共重合してポリカーボネートを製造する方法を提供することにある。本発明の第三の目的は、前記錯化合物を触媒として用いて共重合体を製造した後、得られた共重合体と触媒の混合溶液から触媒を分離及び回収する方法を提供することにある。本発明の目的を達成するために、下記化学式1の構造の化合物を提供する。[化学式1][前記化学式1中、Mは、3価コバルトまたは3価クロムであり、Aは、酸素または硫黄原子であり、Qは、二つの窒素原子を連結するジラジカルであり、R1及びR2は、互いに独立して、第一級C1-C20アルキルであり、R3~R10は、互いに独立して、水素;ハロゲンC1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキルC1-C20アルコキシC6-C30アリールオキシ;ホルミルC1-C20アルキルカルボニルC6-C20アリールカルボニル;またはヒドロカルビルで置換された14族金属のメタロイドラジカルであり、前記R1~R10のうち2個が互いに連結して環を形成してもよく、前記R3~R10のうち少なくとも3個以上は、下記化学式a、化学式b及び化学式cからなる群から選択されるプロトングループであり、Zは、窒素またはリンであり、R11、R12、R13、R21、R22、R23、R24及びR25は、互いに独立して、C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R11、R12及びR13のうち2個またはR21、R22、R23、R24及びR25のうち2個が互いに連結して環を形成してもよく、R31、R32及びR33は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R31、R32及びR33のうち2個は互いに連結して環を形成してもよく、X ́は、酸素、硫黄またはN-Rここで、RはC1-C20アルキルであり、aは、R3~R10が含むプロトングループの数1であり、bは、1以上の整数であり、硝酸または酢酸アニオンは、Mに配位してもよい。]本発明は、硝酸アニオンを必ず含み、一部酢酸アニオンで構成された化合物を提供するものである。本発明者によって公知された韓国特許登録10-0853358登録日:2008.08.13では、硝酸アニオンは開示されておらず、アニオンがハロゲン原子、ニトロ基で置換または非置換の炭素数1~20のアリールオキシ、またはハロゲンで置換または非置換の炭素数1~20のカルボキシルアニオンに限定されており、本発明とは相違する。本発明は、2,4-ジニトロフェノレートの代わりに硝酸アニオンと酢酸アニオンを導入することにより、爆発性がなく、高分子鎖末端基にニトロ基または酢酸基がついており、大量生産の場合、触媒コストが低いという長所がある。前記背景技術の構造1の触媒は、窒素が配位せず第四級アンモニウム塩のアニオンが配位されてコバルトが負の形式電荷を有するオクタヘドラル構造を有しており、高活性であるInorg.Chem2009、48、10455-10465。本発明の硝酸アニオンは、配位力が弱くてコバルトに強く配位することができないため、構造1の触媒のような窒素が配位せず、第四級アンモニウム塩のアニオンが配位された構造を容易に形成できない。しかし、重合反応が開始すると、硝酸アニオンは、単量体と反応してカーボネートアニオンまたはアルコキシアニオンになる。カーボネートアニオンまたはアルコキシアニオンは、配位力が強いため前記構造1の触媒のような窒素が配位せず、第四級アンモニウム塩のアニオンが配位された構造を形成することができる。重合反応開始の後、高活性を示す構造1の触媒のような構造を有するためには、オニウム塩の個数が3個以上でなければならず、また、R1とR2の立体障害が大きくない第一級アルキルでなければならない。R1とR2が第三級アルキルまたは第二級アルキルである場合、構造1の触媒のような構造が形成されず、重合活性が低くなる。また、オニウム塩の個数が2個以下である場合にも、構造1の触媒のような構造が形成されず、重合活性が低いInorgChem2009、48、10455-10465。好ましくは、前記化学式1中、Mは、3価コバルトであり、Aは、酸素であり、Qは、C6~C30アリーレン、C1~C20アルキレン、C2~C20アルケニレン、C2~C20アルキニレンまたはC3~C20シクルロアルキレンであり、より好ましくは、Qは、トランス-1,2-シクロヘキシレン、フェニレンまたはエチレンであり、R1とR2は、互いに独立して、メチルまたはエチルであり、R3~R10は、互いに独立して、水素または-[YR413-mCR42R43nNR44R45R46m]であり、Yは、CまたはSiであり、R41、R42、R43、R44、R45及びR46は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R44、R45及びR46のうち2個は互いに連結して環を形成してもよく、mは1~3の整数であり、nは1~20の整数であり、但し、mが1である場合、R3~R10のうち少なくとも3個以上は-[YR413-mCR42R43nNR44R45R46m]であり、mが2である場合、R3~R10のうち少なくとも2個以上は-[YR413-mCR42R43nNR44R45R46m]であり、mが3である場合、R3~R10のうち1個以上は-[YR413-mCR42R43nNR44R45R46m]である。より好ましくは、前記化学式1の錯化合物は、下記化学式2の錯化合物であってもよい。[化学式2][前記化学式2中、R51及びR52は、互いに独立して、メチルまたはエチルであり、R53及びR54は、互いに独立して、水素またはメチルであり、Qは、トランス-1,2-シクロヘキシレン、フェニレンまたはエチレンであり、nは、1~20の整数であり、硝酸アニオンと酢酸アニオンは、コバルトに配位してもよい。]より好ましくは、前記化学式2中、R51、R52、R53及びR54がメチルであり、nが3であり、Qはトランス-1,2-シクロヘキシレンである。本発明の他の様態として、前記化学式1の錯化合物を触媒として利用し、エポキシド化合物及び二酸化炭素を共重合する段階を含むポリカーボネートの製造方法を提供する。前記エポキシド化合物は、ハロゲン、C1-C20アルキルオキシ、C6-C20アリールオキシまたはC6-C20アルC1-C20アルキルaralkylオキシで置換または非置換のC2-C20アルキレンオキシド;ハロゲン、C1-C20アルキルオキシ、C6-C20アリールオキシまたはC6-C20アルC1-C20アルキルaralkylオキシで置換または非置換のC4-C20シクロアルキレンオキシド;及びハロゲン、C1-C20アルキルオキシ、C6-C20アリールオキシ、C6-C20アルC1-C20アルキルaralkylオキシまたはC1-C20アルキルで置換または非置換のC8-C20スチレンオキシドからなる群から選択される一つ以上である。前記アリールオキシは、フェノキシ、ビフェニルオキシ、ナフチルオキシなどが挙げられる。前記アルキルオキシ、アリールオキシ、アラルキルオキシ及びアルキルは、ハロゲン元素またはアルコキシ基から選択される置換基を有してもよい。前記エポキシド化合物は、具体的に、例えば、エチレンオキシド、プロピレンオキシド、ブテンオキシド、ペンテンオキシド、ヘキセンオキシド、オクテンオキシド、デセンオキシド、ドデセンオキシド、テトラデセンオキシド、ヘキサデセンオキシド、オクタデセンオキシド、ブタジエンモノオキシド、1,2-エポキシド-7-オクテン、エピフルオロヒドリン、エピクロロヒドリン、エピブロモヒドリン、イソプロピルグリシジルエーテル、ブチルグリシジルエーテル、t-ブチルグリシジルエーテル、2-エチルヘキシルグリシジルエーテル、アリルグリシジルエーテル、シクロペンテンオキシド、シクロヘキセンオキシド、シクロオクテンオキシド、シクロドデセンオキシド、α-ピネンオキシド、2,3-エポキシドノルボルネン、リモネンオキシド、ディルドリン、2,3-エポキシドプロピルベンゼン、スチレンオキシド、フェニルプロピレンオキシド、スチルベンオキシド、クロロスチルベンオキシド、ジクロロスチルベンオキシド、1,2-エポキシ-3-フェノキシプロパン、ベンジルオキシメチルオキシラン、グリシジル-メチルフェニルエーテル、クロロフェニル-2,3-エポキシドプロピルエーテル、エポキシプロピルメトキシフェニルエーテル、ビフェニルグリシジルエーテル、グリシジルナフチルエーテルなどがある。エポキシド化合物は、有機溶媒を反応媒質にして重合に用いられてもよく、前記溶媒としては、ペンタン、オクタン、デカン及びシクロヘキサンなどの脂肪族炭化水素、ベンゼン、トルエン、及びキシレンなどのような芳香族炭化水素、クロロメタン、メチレンクロライド、クロロホルム、カーボンテトラクロライド、1,1-ジクロロエタン、1,2-ジクルロエタン、エチルクロライド、トリクロロエタン、1-クロロプロパン、2-クロロプロパン、1-クロロブタン、2-クロロブタン、1-クロロ-2-メチルプロパン、クロロベンゼン及びブロモベンゼンなどのようなハロゲン化炭化水素のうち1個を単独で用いるか、または2個以上を組み合わせて用いてもよい。より好ましくは、単量体自体を溶媒として用いるバルク重合を行ってもよい。エポキシド化合物に対する触媒のモル比、即ちエポキシド化合物:触媒モル比は、1000~1000000で使用が可能であり、好ましくは、50000~200000で使用が可能である。この際、前記触媒の転換速度、即ち、コバルト1モルに対して消耗する時間当たりのエポキシド化合物のモル数は、500ターンオーバturnover/hr以上を具現することができる。前記共重合段階における二酸化炭素の圧力は、常圧~100気圧が可能であり、好ましくは、5気圧~30気圧が好適である。前記共重合段階における重合温度は、20°C~120°Cが可能であり、好ましくは50°C~90°Cが好適である。ポリカーボネートを重合する方法としては、回分式重合法、半分回分式重合法、または連続式重合法が挙げられる。回分式または半分回分式重合法を用いる場合、反応時間は1~24時間、好ましくは1.5~4時間にしてもよい。連続式重合法を用いる場合の触媒の平均滞留時間も同様に1.5~4時間にすることが好ましい。本発明によると、数平均分子量Mnが5000~1000000の値を有し、分子量分布即ち、Mw/Mnが1.05~4.0の値を有するポリカーボネートを製造することができる。ここで、Mnは、単一分子量分布のポリスチレンを標準物質に補正してGPCで測定した数平均分子量を意味し、分子量分布Mw/Mn値は、同一の方法により、GPCで測定した重量平均分子量と数平均分子量との間の割合である。製造されたポリカーボネート重合体は、80以上のカーボネート結合で構成されており、時々95以上のカーボネート結合で構成される。本発明によって製造されるポリカーボネートは、分解が容易であり燃焼の際に残渣とススのない高分子であって、例えば、包装材、断熱材、またはコーティング材として有用な材料である。本発明のまた他の様態として、前記化学式1の錯化合物を含む下記化学式3の錯化合物を触媒として用いて、ハロゲン、C1-C20アルキルオキシ、C6-C20アリールオキシまたはC6-C20アルC1-C20アルキルaralkylオキシで置換または非置換のC2-C20アルキレンオキシド;ハロゲン、C1-C20アルキルオキシ、C6-C20アリールオキシまたはC6-C20アルC1-C20アルキルaralkylオキシで置換または非置換のC4-C20シクロアルキレンオキシド;及び、ハロゲン、C1-C20アルキルオキシ、C6-C20アリールオキシ、C6-C20アルC1-C20アルキルaralkylオキシまたはC1-C20アルキルで置換または非置換のC8-C20スチレンオキシドからなる群から選択される一つ以上のエポキシド化合物及び二酸化炭素を共重合してポリカーボネートを製造する段階と、前記製造された共重合体と触媒が溶解されている溶液をこの溶液に溶解されない固体状の無機物質、ポリマー物質またはその混合物と接触して前記固体状の無機物質またはポリマー物質と触媒の複合体を形成することにより、共重合体と触媒とを分離する段階と、を含むポリカーボネートの製造方法を提供する。[化学式3][前記式中、Mは、3価コバルトまたは3価クロムであり、Aは、酸素または硫黄であり、Qは、二つの窒素原子を連結するジラジカルであり、R1~R10は、互いに独立して、水素;ハロゲンC1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキルC1-C20アルコキシC6-C30アリールオキシ;ホルミルC1-C20アルキルカルボニルC6-C20アリールカルボニル;またはヒドロカルビルで置換された14族金属のメタロイドラジカルであり、前記R1~R10のうち2個が互いに連結して環を形成してもよく、前記R3~R10のうち少なくとも1個以上は、下記化学式a、化学式b及び化学式cからなる群から選択されるプロトングループであり、Zは、窒素またはリンであり、R11、R12、R13、R21、R22、R23、R24及びR25は、互いに独立して、C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R11、R12及びR13のうち2個またはR21、R22、R23、R24及びR25のうち2個が互いに連結して環を形成してもよく、R31、R32及びR33は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R31、R32及びR33のうち2個は互いに連結して環を形成してもよく、X ́は、酸素、硫黄またはN-Rここで、RはC1-C20アルキルであり、aは、R3~R10が含むプロトングループの数1であり、bは、1以上の整数であり、硝酸または酢酸アニオンはMに配位してもよい。]本発明が提供する触媒除去方法のメカニズムは、本発明者によって既に公開された方法と同一である韓国特許出願10-2008-0015454;Angew.Chem.Int.Ed2008、47、7306-7309.2008.09.08。しかし、既に公開された特許では、アニオンが硝酸である化合物が含まれていない。硝酸アニオンを有する類似形態の化合物を用いた二酸化炭素/エポキシド共重合が中国特許に開示されているが、触媒除去方法に関しては全く言及されていないCN100494248C2009.06.03。本発明は、化学式1を用いて製造された共重合体及び前記共重合体と触媒とを分離する方法だけでなく、R1とR2が必ず第一級アルキルではなく、且つオニウム塩の個数が2個以下であるため、重合活性が多少低下しうる、より広い範囲の前記化学式3の化合物を用いて得られた重合体、及び前記重合体と触媒とを分離する方法を提供する。前記固体状の無機物質は、表面改質されたり表面改質されていないシリカまたはアルミナであり、ポリマー物質がアルコキシアニオンによって脱プロトン反応が生じ得る作用基を有しているポリマー物質であってもよく、前記アルコキシアニオンによって脱プロトン反応が生じ得る作用基は、スルホン酸基、カルボン酸基、フェノール基またはアルコール基であってもよい。アルコキシアニオンまたはカーボネートアニオンにプロトンを提供することができるブレンステッド酸点を含む珪素またはアルミニウムを主成分とする固体状の無機物質としては、具体的に、シリカ、アルミナ、アルミノシリケートゼオライト、アルミノホスフェート、チタンシリケート、クレイなどが挙げられ、表面改質されたり表面改質されていないシリカまたはアルミナを用いることがより好ましい。前記ポリマー物質は、数平均分子量が500~10000000に架橋されたものが好ましいが、架橋されていなくても共重合体と触媒を含む溶液に溶解されなければ可能である。アルコキシアニオンによって脱プロトン反応が生じ得る作用基を有しているポリマー物質は、より具体的には、高分子鎖中に下記化学式A~Eのようなユニットを含む共重合体またはこのようなユニットのみで構成された単独重合体homopolymerを含む。このような支持体として作用するポリマー物質は、前記溶液に溶解されない限り架橋されていないものも可能であるが、溶解度を低下させるために適当に架橋されたものが好ましい。本発明のまた他の様態として、前記化学式3の錯化合物を触媒として用いて、ハロゲン、C1-C20アルキルオキシ、C6-C20アリールオキシまたはC6-C20アルC1-C20アルキルaralkylオキシで置換または非置換のC2-C20アルキレンオキシド;ハロゲン、C1-C20アルキルオキシ、C6-C20アリールオキシまたはC6-C20アルC1-C20アルキルaralkylオキシで置換または非置換のC4-C20シクロアルキレンオキシド;及び、ハロゲン、C1-C20アルキルオキシ、C6-C20アリールオキシ、C6-C20アルC1-C20アルキルaralkylオキシまたはC1-C20アルキルで置換または非置換のC8-C20スチレンオキシドからなる群から選択される一つ以上のエポキシド化合物及び二酸化炭素を共重合してポリカーボネートを製造する段階と、前記製造された共重合体と触媒が溶解されている溶液をこの溶液に溶解されない固体状の無機物質、ポリマー物質またはその混合物と接触して前記固体状の無機物質またはポリマー物質と触媒の複合体を形成することにより、共重合体と触媒とを分離する段階と、前記固体状の無機物質またはポリマー物質と触媒の複合体を溶解できない媒質中で、前記固体状の無機物質またはポリマー物質と触媒の複合体を硝酸または硝酸塩で処理して、触媒または触媒の前駆体が前記媒質から溶解されるようにすることにより、触媒及び触媒前駆体を分離回収する段階と、を含む共重合体と触媒が溶解されている溶液から触媒及び触媒前駆体を分離回収する方法を提供する。前記媒質として最も好ましいものは、エタノールやメタノールである。既に公開された触媒の回収方法では、非反応性塩であるNaBF4を用いているが韓国特許出願10-2008-0015454;Angew.Chem.Int.Ed2008、47、7306-7309.2008.09.08、本発明ではコストが相対的にかなり低い硝酸または硝酸塩を用いた。本発明のまた他の様態として、下記化学式4の化合物を化学式4が含むハロゲンアニオン当量の硝酸銀AgNO3または硝酸銀AgNO3と酢酸銀AgOCOCH3との混合物と反応させて化学式5の化合物を製造する段階と、酢酸コバルトIIまたは酢酸クロムIIと化学式5の化合物を酸素存在下で反応させて化学式1の錯化合物を製造する段階と、を含む下記化学式1の錯化合物を製造する方法を提供する。[化学式1][化学式4][化学式5][前記化学式1、4及び5中、Mは、3価コバルトまたは3価クロムであり、Aは、酸素または硫黄原子であり、Qは、二つの窒素原子を連結するジラジカルであり、X-は、ハロゲンアニオンであり、R1及びR2は、互いに独立して、第一級C1-C20アルキルであり、R3~R10は、互いに独立して、水素;ハロゲンC1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキルC1-C20アルコキシC6-C30アリールオキシ;ホルミルC1-C20アルキルカルボニルC6-C20アリールカルボニル;またはヒドロカルビルで置換された14族金属のメタロイドラジカルであり、前記R1~R10のうち2個が互いに連結して環を形成してもよく、前記R3~R10のうち少なくとも3個以上は、下記化学式a、化学式b及び化学式cからなる群から選択されるプロトングループであり、Zは、窒素またはリンであり、R11、R12、R13、R21、R22、R23、R24及びR25は、互いに独立して、C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R11、R12及びR13のうち2個またはR21、R22、R23、R24及びR25のうち2個が互いに連結して環を形成してもよく、R31、R32及びR33は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R31、R32及びR33のうち2個は互いに連結して環を形成してもよく、X ́は、酸素、硫黄またはN-RここでRはC1-C20アルキルであり、aは、R3~R10が含むプロトングループの数1であり、bは、1以上の整数であり、硝酸または酢酸アニオンはMに配位してもよい。]本発明の触媒合成の際に使用されるAgNO3またはAgOAcは、AgBF4に比べてコストが相当低く、大量に製造及び購入することができ、酸素のないエタノールを用いる段階がなく、ナトリウム2,4-ジニトロフェノレートを使用しないため、NaH及び無水THFが不要である。好ましくは、前記化学式1、化学式4及び化学式5中、前記Mは、3価コバルトであり、Aは、酸素であり、Qは、トランス-1,2-シクロヘキシレン、フェニレンまたはエチレンであり、R1とR2は、互いに独立して、メチルまたはエチルであり、R3~R10は、互いに独立して、水素または-[YR413-mCR42R43nNR44R45R46m]であり、Yは、CまたはSiであり、R41、R42、R43、R44、R45及びR46は、互いに独立して、水素C1-C20アルキル;ハロゲン、窒素、酸素、珪素、硫黄及びリンのうち何れか一つ以上を含むC1-C20アルキルC2-C20アルケニル;ハロゲン、窒素、酸素、珪素、硫黄及びリンのうち何れか一つ以上を含むC2-C20アルケニルC1-C20アルキルC6-C20アリール;ハロゲン、窒素、酸素、珪素、硫黄及びリンのうち何れか一つ以上を含むC1-C20アルキルC6-C20アリールC6-C20アリールC1-C20アルキル;ハロゲン、窒素、酸素、珪素、硫黄及びリンのうち何れか一つ以上を含むC6-C20アリールC1-C20アルキル;またはヒドロカルビルで置換された14族金属のメタロイドラジカルであり、R44、R45及びR46のうち2個は互いに連結して環を形成してもよく、mは、1~3の整数であり、nは、1~20の整数であり、但し、mが1である場合、R3~R10のうち少なくとも3個以上は-[YR413-mCR42R43nNR44R45R46m]であり、mが2である場合、R3~R10のうち少なくとも2個以上は-[YR413-mCR42R43nNR44R45R46m]であり、mが3である場合、R3~R10のうち1個以上は-[YR413-mCR42R43nNR44R45R46m]である。より好ましくは、下記化学式6の化合物を4当量の硝酸銀AgNO3と反応させて化学式7の化合物を製造する段階と、酢酸コバルトIIと化学式7の化合物を酸素存在下で反応させて下記化学式2の化合物を製造する段階と、を含む製造方法を提供する。[化学式2][化学式6][化学式7][前記化学式2、6及び7中、X-は、ハロゲンアニオンであり、R51及びR52は、互いに独立して、メチルまたはエチルであり、R53及びR54は、互いに独立して、水素またはメチルであり、Qは、トランス-1,2-シクロヘキシレン、フェニレンまたはエチレンであり、nは、1~20の整数であり、硝酸アニオンと酢酸アニオンは、コバルトに配位してもよい。]前記化学式2、化学式6及び化学式7中、R51、R52、R53及びR54がメチルであり、nが3であり、Qは、トランス-1,2-シクロヘキシレンであることがより好ましい。前記化学式6及び化学式7の化合物の合成は、本発明者によって公知された論文及び特許に公知されている韓国特許登録10-0853358登録日:2008.08.13;Angew.Chem.Int.Ed2008、47、7306-7309;Bull.KoreanChem.Soc.2009、30、745-748。従来の合成法は、爆発性を有する2,4-ジニトロフェノレートまたは2,4-ジニトロフェノールを使用しており、これを含んでいる触媒を用いて二酸化炭素/エポキシド共重合の際に、高分子鎖末端基に2,4-ジニトロフェノール基がついており、触媒回収段階で2,4-ジニトロフェノレートと2,4-ジニトロフェノールは回収されない。そのため、樹脂のコストが高くなり、樹脂の色が変化する可能性がある。また、触媒を製造する際に高価のAgBF4を使用し、酸素のないエタノールと無水THFなどの溶媒を用いており、触媒製造が複雑で、発火性が強いNaHを使用する。さらに、触媒回収の際に高価のNaBF4を用いており、経済的ではない。本発明による新規構造の錯化合物の製造方法は、1爆発性を有する2,4-ジニトロフェノレートの代わりに硝酸アニオンと酢酸アニオンを用いて、触媒を大量に生産するのに負担がなく、2高分子鎖末端基にニトロ基または酢酸基がついており、大量生産の際に触媒コストが低く、3触媒を製造する際に高価のAgBF4を使用せず、コストが低く大量に生産及び購入が可能なAgNO3を用いるため触媒の製造コストが低い。また、酸素のないエタノールと無水THFなどの溶媒を使用しないため触媒製造が簡単であり、発火性が強いNaHを使用しない。さらに、4触媒回収のために高価のNaBF4の代わりに硝酸または硝酸塩を用いることができるため、経済的である。また、本発明による錯化合物を触媒として用いて、二酸化炭素/エポキシド共重合反応の後、使用された触媒を分離回収して再使用することにより、触媒のコストを低下して、共重合体の製造において経済性を具現することができる。さらに、共重合体から金属化合物である触媒を除去することにより、純度が高い共重合体を製造できるようにして、共重合体の利用範囲を拡大することができるだけでなく、共重合体の耐久性及び加工性を向上させることができる。下記の実施例及び比較例は、本発明の効果を具体的に説明する。但し、下記実施例は、本発明を例示するためのものに過ぎず、本発明の範囲を限定するものではない。[実施例1]触媒化合物Cの合成本発明の簡単で経済的な触媒合成方法を以下に示した。化合物Aは、公知の方法により合成したBull.KoreanChem.Soc2009、30、745-748。化合物Bの合成化合物A100mg、0.054mmolとAgNO337.3mg、0.219mmolをエタノール3mLに溶解した後、一晩中攪拌した。セライトを用いて濾過して生成されたAgIを除去した。溶媒を真空減圧して除去し、褐色の固体粉末状の化合物Bを得た0.80g、94。1HNMRCDCl3:δ1351s、2H、OH、848s、2H、CH=N、715s、4H、m-H、344br、2H、cyclohexyl-CH、319br、32H、NCH2、224s、6H、CH3、157-152br、4H、cyclohexyl-CH2、143-126br、74H090-070br、36H、CH3ppm。化合物Cの合成化合物B95mg、0.061mmolとCoOAc210.7mg、0.061mmolをフラスコに入れてメチレンクロライド3mLを加えて溶解した。常温で3時間酸素気体下で攪拌した後、減圧して溶媒を除去し、褐色の固体粉末状の化合物Cを得た85mg、83。1HNMRDMSO-d6、38°C:majorsignalset、δ783s、2H、CH=N727brs、2H、m-H、722、719brs、2H、m-H、388br、1H、cyclohexyl-CH、355br、1H、cyclohexyl-CH、330-290br、32H、NCH2、258s、3H、CH3、255s、3H、CH3、210-180br、4H、cyclohexyl-CH2、170-115brm、74H、10-080br、36H、CH3ppm;majorsignalset、δ765s、2H、CH=N745s、2H、m-H、735s、2H、m-H、360br、2H、cyclohexyl-CH、330-290br、32H、NCH2、266s、6H、CH3、210-180br、4H、cyclohexyl-CH2、170-115brm、74H、10-080br、36H、CH3ppm。1HNMRCD2Cl2:δ765br、2H、CH=N734br、2H、m-H、716br、2H、m-H、340-200br、32H、NCH2、293brs、6H、CH3、210-180brm、4H、cyclohexyl-CH2、170-115brm、74H、11-080br、36H、CH3ppm。DMSO-d6に溶解して得た1HNMRスペクトルで2セットのシグナルが6:4の割合で観察された。メジャーシグナルセットは、Salen-ユニットの二つのフェノキシ配位子が相違していることを示しており、マイナーシグナルセットは、二つのフェノキシ配位子が同一であることを示している。これは、化合物CがDMSO溶媒で以下に記述する平衡状態にあると解釈することができる。Salen-ユニットの二つのフェノキシ配位子のオルト位にメチルのように立体障害が小さい置換体がある場合、DMSOのように極性溶媒でイミンの窒素が配位しない構造を有することが認められたInorg.Chem2009、48、10455-10465。非極性溶媒であるメチレンクロライドでは全般的に広範囲な1セットのシグナルが観察された。NO3-アニオンが配位力が弱いことを考慮したとき、下記に提示した構造のようにイミンの窒素が配位し、二軸の配位面に硝酸アニオンと酢酸アニオンが交換しながら配位/脱配位する構造を有すると予想される。[実施例2]二酸化炭素/プロピレンオキシド共重合50mLのbombreactorに前記実施例1で製造された化合物C3.0mg、単量体/触媒=100000とプロピレンオキシド10.0g、172mmolを入れて反応器を組立てた。反応器に15barの二酸化炭素ガス圧力を加えた後、予め温度が73°Cに調整されたオイルバスに反応器を投入し攪拌を始めた。35分後、反応器内部の温度が70°Cに達し、この時点から反応器の圧力が減少することが観察された。反応器の内部温度が70°Cに逹して反応が始まった時点から1時間重合反応を行った。反応器を冷却槽に浸して冷却した後、二酸化炭素ガスを除去して反応を終了した。淡い黄色の粘液性の溶液が得られた。[実施例3]触媒分離実施例2で製造された粘液性の溶液にプロピレンオキシド10gをさらに投入して溶液の粘度を低めた後、シリカゲル400mg、メルク社製、0.040-0.063mm粒径230-400メッシュカラムを通過させて無色の溶液を得た。単量体を真空減圧して除去し、2.4gの無色固体を得た。これはTONTurnoverNumberが15000であり、TOFTurnoverFrequencyが15000h-1である活性度に該当する。得られた高分子のGPCを用いて測定された分子量Mnは217000であり、分子量分布Mw/Mnは1.34であった。1HNMRで分析されたポリマー形成に対する選択性は99以上であった。[実施例4]触媒前駆体の回収前記実施例3で得られた触媒がかかっているシリカカラムに、NaNO3が飽和されたメタノール溶液を展開液として用いて赤褐色のコバルト化合物を抽出した。黄色の化合物を全て抽出することができ、この際、シリカカラムの色はシリカ固有の白色になった。前記抽出液からメタノールを減圧蒸溜して除去した。ジクロロエタン3mLを入れて濾過して過剰量のNaNO3を除去した。前記濾過液に2NaNO3水溶液1mLを入れて85°Cで一晩中攪拌した。水溶液階を除去し、水1mLで有機層を洗浄した。有機層の湿気を無水MgSO4で除去し、溶媒を減圧して除去した。エタノールとメチレンクロライド10:1混合溶媒でシリカゲルカラムクロマトグラフィー法により下記のアルデヒド化合物を得た。回収率は90であった。このアルデヒド化合物から触媒を容易に製造することができる。"